"基油としてパーフルオロポリエーテル、および、導電性付与剤としてカーボンナノチューブを含み、前記カーボンナノチューブの直径が40~200nmであり、かつ、前記カーボンナノチューブはグリース全体に0.1~20重量配合されることを特徴とする導電性グリース組成物。前記カーボンナノチューブの直径が70~120nmであり、かつ、前記カーボンナノチューブはグリース全体に0.1~20重量配合されることを特徴とする、請求項1に記載の導電性グリース組成物。前記パーフルオロポリエーテルが[CFCF3CF2O]の構造単位を有し、かつ、前記カーボンナノチューブはグリース全体に1~10重量配合されることを特徴とする、請求項1又は2に記載の導電性グリース組成物。前記カーボンナノチューブはグリース全体に3~10重量配合されることを特徴とする、請求項1~3のいずれか1項に記載の導電性グリース組成物。金属摺動部に使用されることを特徴とする、請求項1~4のいずれか1項に記載の導電性グリース組成物。しかし、特許文献2では、基油として特定の構造を有するフッ素油を使用し、上記特性を有するカーボンナノチューブを使用した場合、摩擦特性が不十分であった。そこで、本発明が解決しようとする課題は、良好な導電性により静電気の放電を可能にすると共に、良好な摩擦特性を有するグリース組成物を提供することである。本発明者は、鋭意検討を重ねた結果、カーボンナノチューブの直径及び配合率とグリース組成物の摩擦特性の関係に着目し、基油としてパーフルオロポリエーテル、および、導電性付与物質としてカーボンナノチューブを使用し、前記カーボンナノチューブの直径が40~200nmである前記カーボンナノチューブをグリース全体に0.1~20重量配合することにより、良好な導電性により静電気の放電を可能にすると共に、良好な摩擦特性を有するグリース組成物の創製に成功し、本発明を完成させた。すなわち、本発明は、以下の1~5に関する。1基油としてパーフルオロポリエーテル、および、導電性付与剤としてカーボンナノチューブを含み、前記カーボンナノチューブの直径が40~200nmであり、かつ、前記カーボンナノチューブはグリース全体に0.1~20重量配合されることを特徴とする導電性グリース組成物。2前記カーボンナノチューブの直径が70~120nmであり、かつ、前記カーボンナノチューブはグリース全体に0.1~20重量配合されることを特徴とする、1に記載の導電性グリース組成物。3前記パーフルオロポリエーテルが[CFCF3CF2O]の構造単位を有し、かつ、前記カーボンナノチューブはグリース全体に1~10重量配合されることを特徴とする、1又は2に記載の導電性グリース組成物。4前記カーボンナノチューブはグリース全体に3~10重量配合されることを特徴とする、1~3のいずれか1項に記載の導電性グリース組成物。5金属摺動部に使用されることを特徴とする、1~4のいずれか1項に記載の導電性グリース組成物。本発明の導電性グリース組成物は、良好な導電性を示すと共に良好な摩擦特性を有することから、転がり軸受、すべり軸受等の潤滑剤として使用することが出来る。特に、静電転写複写機の感光ドラムや定着ロールの回転軸受に好適に使用することが出来る。以下、本発明を実施形態に即して詳細に説明する。導電性グリース組成物について本発明の導電性グリース組成物は、基油としてパーフルオロポリエーテル以下、PFPEとするを使用し、導電性付与物質としてカーボンナノチューブを使用している。必要に応じて、増ちょう剤や各種添加剤を配合する。PFPEについて基油として使用されるPFPEは、耐熱性に優れている。PFPEとしては、具体的に一般式~のようなものが用いられる。なお、Rfはパーフルオロメチル基、パーフルオロエチル基などの炭素数1~5のパーフルオロ低級アルキル基である。IRfO[CFCF3CF2O]iRfここでRfは前記定義と同じであり、i=2~200である。ヘキサフルオロプロピレンの光酸化重合で生成した先駆体を完全にフッ素化することにより、あるいはフッ化セシウム触媒下にヘキサフルオロプロピレンをアニオン重合させ、得られた末端CFCF3COF基を有する酸フロライド化合物をフッ素ガスで処理することによって得られる。IIRfO[CFCF3CF2O]lCF2OmRfここでRfは前記定義と同じであり、lm=3~200、l:m=10:90でランダムに結合しており、これはヘキサフルオロプロペンの光酸化重合で生成した先駆体を完全にフッ素化することにより得られる。IIIRfOCF2CF2OjCF2OkRfここでRfは前記定義と同じであり、jk=3~200であり、j:k=10:90~90:10でランダムに結合しており、これはテトラフルオロエチレンの光酸化重合で生成した先駆体を完全にフッ素化することにより得られる。IVFCF2CF2CF2O2~100CF2CF3これはフッ化セシウム触媒の存在下に2,2,3,3-テトラフルオロオキセタンをアニオン重合させ、得られた含フッ素ポリエーテルCF2CF2CF2Onを160~300°Cの紫外線照射下のもとフッ素ガス処理することにより得られる。PFPEは、[CFCF3CF2O]の構造単位を有するものが好ましい。[CFCF3CF2O]の構造単位を有するPFPEは、直鎖構造のものに比べて、カーボンナノチューブと組み合わせた場合、より低摩擦化できる点ですぐれている。例えば、一般式IIIである。また、コストパフォーマンスの点でも、一般式IIIが望ましい。本発明のPFPEは、単独であるいは混合しても用いることができる。潤滑油として用いる場合には、40°Cにおける動粘度が約5~2000mm2sであることが好ましい。さらに好ましくは、動粘度が100~800mm2sである。動粘度が5mm2s以下のものは蒸発量が多く、耐熱用のグリースの規則であるJIS転がり軸受用グリース3種で規定されている蒸発量という条件を満たさなくなる。また、動粘度が2000mm2s以上のものは、流動点が高くなり、通常の方法では低温起動時にベアリングが回転しない。そのため、それを使用可能とするには加熱する必要があり、一般的なグリースとしては使用適格を欠くようになる。本発明の導電性グリース組成物におけるPFPEの配合率は50~99.9重量、好ましくは80~99.9重量である。50重量未満である場合、組成物が硬くなり流動性に乏しくなるため、十分な潤滑性が得られなくなる。また、99.9重量より多い場合には、半固体状になりにくく離油が多くなり、安定な導電性を保持することが難しい。カーボンナノチューブについてカーボンナノチューブは、グラフェンという炭素六角網面をナノレベルの直径を持つ円筒に丸めた中空状のチューブである。一枚のグラフェンからなるものは単層カーボンナノチューブに、複数枚のグラフェンを丸めた径の異なる筒を入れ子状の構造としたものは多層カーボンナノチューブに分類されている。本発明のカーボンナノチューブの直径は、好ましくは40~200nm、さらに好ましくは70~120nmである。直径40nm未満の場合、容易に摺動面に入るため排徐されにくく、油膜形成を妨げることがある。また、200nmよりも直径が太い場合、摺動面に入りにくいため、固体潤滑剤としては適しない。なお、カーボンナノチューブの直径は、SEMにて1万~6万倍に拡大した電子顕微鏡写真上で計測し、算術平均値を計算して求めたものである。本発明のカーボンナノチューブの繊維長さは、好ましくは5~15μmである。本発明のカーボンナノチューブは、市販品として入手できる。たとえば、昭和電工社製の、気相成長法で合成したVGCF、VGCF-S直径80nm、繊維長さ10μm、NANOAMOR社製の直径40~60nm、繊維長さ5~15μmのカーボンナノチューブである。本発明の導電性グリース組成物に良好な導電性、離油特性を提供し、さらに適度なちょう度を確保するために、カーボンナノチューブの配合率は0.1~20重量、好ましくは1~10重量、より好ましくは3~10重量である。0.1重量未満である場合、十分な導電性、離油特性が得られない。また、20重量より多い場合には、組成物が硬くなりすぎて、用途に適した特性を発揮できなくなる。増ちょう剤について本発明の導電性グリース組成物は、必要に応じて、増ちょう剤を配合することができる。増ちょう剤としては、リチウム石けん、ナトリウム石けん、カリウム石けん、カルシウム石けん、アルミニウム石けん、バリウム石けんの金属石けんまたは金属複合石けん、脂肪族、脂環状または芳香族のジウレア、トリウレア、テトラウレア、ポリウレア等の尿素系化合物、ベントナイト、シリカ、有機顔料、ポリエチレン、ポリプロピレン、ポリアミド等の非フッ素系増ちょう剤と、ポリテトラフルオロエチレン樹脂粉末、テトラフルオロエチレン-ヘキサフルオロプロペン共重合体押FEP粉末、パープルオロアルキレン樹脂粉末等のフッ素系増ちょう剤とが挙げられる。非フッ素系増ちょう剤の中では、耐熱性、潤滑性の面から、ジウレア、トリウレア、テトラウレア、シリカ等が好ましい。フッ素系増ちょう剤の中では、ポリテトラフルオロエチレンが好ましい。ポリテトラフルオロエチレンは、テトラフルオロエチレンの乳化重合、けん濁重合、溶液重合などの方法によって数平均分子量Mnを約1000~1000000程度としたポリテトラフルオロエチレンを製造し、それを熱分解電子線照射分解、γ線照射、物理的粉砕などの方法によって処理し、数平均分子量Mnを約1000~500000程度としたものが用いられる。なお、分子量の制御は、共重合反応時に連鎖移動剤を用いても行うことができる。得られた粉末状のポリテトラフルオロエチレンは、一般に約500μm以下の平均一次粒径を有する。本目的に使用される粒子径は1μm以下の平均一次粒子径を有するものが使用される。一次粒子径が1μm以上のものを使用すると、高温時での離油の悪化をまねき、耐飛散漏洩性の向上、長寿命、安定した導電特性が十分期待されない。増ちょう剤の配合率は、導電性グリース組成物全体の0~20重量、好ましくは0~7重量である。過剰に増ちょう剤を添加した場合、離油と導電性が悪化する倒向がある。各種添加剤について本発明の導電性グリース組成物は、必要に応じて、さらに、酸化防止剤、防錆剤、腐食防止剤、極圧剤、油性剤、固体潤滑剤、導電性向上剤等の添加剤を配合することができる。酸化防止剤としては、例えば2,6-ジ第3ブチル-4-メチルフェノール、4,4′-メチレンビス2,6-ジ第3ブチルフェノール等のフェノール系の酸化防止剤、アルキルジフェニルアミン、トリフェニルアミン、フェニル-α-ナフチルアミン、フェノチアジン、アルキル化フェニル-α-ナフチルアミン、フェニチアジン、アルキル化フェニチアジン等のアミン系の酸化防止剤、さらにはリン酸系酸化防止剤、イオウ系酸化防止剤などが挙げられる。防錆剤としては、例えば脂肪酸、脂肪酸アミン、アルキルスルホン酸金属塩、アルキルスルホン酸アミン塩、酸化パラフィン、ポリオキシエチレンアルキルエーテル等が挙げられる。腐食防止剤としては、例えばペンゾトリアゾール、ベンゾイミダゾール、チアジアゾール等が挙げられる。極圧剤としては、例えばリン酸エステル、亜リン酸エステル、リン酸エステルアミン塩等のリン系化合物、スルフィド類、ジスルフィド類等の硫黄化合物、ジアルキルジチオリン酸金属塩、ジアルキルジチオカルバミン酸金属塩等の硫黄系金属塩、塩素化パラフィン、塩素化ジフェニル等の塩素化合物などが挙げられる。油性剤としては、例えば脂肪酸またはそのエステル、高級アルコール、多価アルコールまたはそのエステル、脂肪族エステル、脂肪族アミン、脂肪酸モノグリセライド、モンタンワックス、アミド系ワックス等が挙げられる。固体潤滑剤としては、例えば二硫化モリブデン、カーボンブラック、グラファイト、窒化ホウ素、窒化シラン、メラミンシアヌレート等が挙げられる。DBP吸油量ジブチルフタレート吸油試験法で測定は150ml/100g以下が好ましい。DBP吸油量が150ml/100g以上の固体潤滑剤を使用すると、グリース組成物が硬くなってしまい、良好な離油性を得ることができない。導電性グリース組成物の製造方法本発明の導電性グリース組成物は、基油となるPFPEに、カーボンナノチューブ、増ちょう剤および添加剤を所定量配合し、3本ロールまたは高圧ホモジナイザーで十分に混練することにより得られる。混練に用いられる3本ロールミルとしては、一般に油圧式のものが用いられる。以下、本発明の実施例を説明する。実施例1~4、比較例1~4PFPE40°C動粘度400mm2/s中に、導電性付与剤を添加し、3本ロールミルで2回混練して調製した。3本ロールミルの油圧は1MPaであり、1パス目の入口および出口は20μm、2パス目の入口および出口は100μm、3パス目の入口および出口は20μmであった。上記PFPE、導電性付与剤を表1のような配合率によって調製し、それぞれグリース組成物を得た。PFPEとしては、具体的に構造式I、III、IVが用いられている。構造式ICF3CF2CF2O[CFCF3CF2O]mCF2CF340°C度粘度:400mm2/s構造式IIIRfOCF2CF2OjCF2OkRf40°C度粘度:310mm2/s構造式IVFCF2CF2CF2OnCF2CF340°C度粘度:200mm2/sこのグリース組成物の性質を以下の各種試験方法で評価した。<不混和ちょう度>JISK2220に準拠し、容器から試料をできるだけかき混ぜないで規定の混和器に採取し、25°Cにおいて、ちょう度グリースの硬さを測定した。<摩擦摩耗試験>試験機器:SRV試験機振動数:50Hz荷重:50N摺動距離:1mm温度:室温時間:30分正常終了時<体積抵抗率>体積抵抗率の測定は、φ10cmの2つの電極間に、厚さ1mmのグリース組成物を挟み、30分後の抵抗値と試料厚さと電極面積から、ρv=Rv×Stρv:体積抵抗率Ωcm、Rv:抵抗値Ω、S:電極面積cm2、t=試料厚さcmの式で計算できる。測定には絶縁抵抗計3224HIOKIを使用した。測定結果を表1に示す。CBとは、カーボンブラックの略称である。また、摩擦係数が0.35を超えるとトルクが大きく、試験が途中で中断されたため、比較例1~3の摩擦係数は、>0.35と示すこととした。表1より、直径が40nmより小さいか、または、200nmより大きいカーボンナノチューブを含むグリース組成物比較例1~3では摩擦係数が高く、摩擦特性が劣っていることが分かった。また、導電性付与剤としてカーボンブラックを含むグリース組成物比較例4では、体積抵抗率が1.18×104Ωcmと高い値を示し、導電性が劣ることが分かった。一方、直径が40~200nmのカーボンナノチューブを含むグリース組成物実施例1~6では、摩擦係数が0.19~0.33を示し、良好な摩擦特性を有することが分かった。特に、PFPE油として構造式Iを使用した実施例1~4では、摩擦係数が低く、摩擦特性がより優れていることが分かった。さらに、実施例1~6のグリース組成物は、良好な導電性も示すことから、摩擦特性と導電性を両立する非常に優れたグリース組成物であることが分かった。"